"鉄酸化細菌、フェノール性化合物及び銀を添加した硫酸溶液を浸出液として用いて硫化銅鉱から銅を浸出する方法。硫酸溶液には更に硫黄酸化細菌が添加されている請求項1に記載の方法。硫化銅鉱が、黄銅鉱を含有する硫化銅鉱石もしくは精鉱である請求項1又は2に記載の方法。フェノール性化合物がリグニンスルホン酸、その塩、縮合型タンエン類からなる群から選ばれる一種以上の化合物である請求項1~3の何れかに記載の方法。前記浸出液中のフェノール性化合物の総濃度が1~100mg/Lである請求項1~4の何れかに記載の方法。前記浸出液中の銀の濃度が1~50mg/Lである請求項1~5の何れかに記載の方法。フェノール性化合物としてリグニンスルホン酸カルシウムが添加される請求項1~6の何れかに記載の方法。フェノール性化合物としてワットルタンニン及び/又はケブラチョタンニンが添加される請求項1~7の何れかに記載の方法。上述したように、黄銅鉱を主体とする硫化銅鉱から効率よく銅を浸出するには銀の添加が有効であることはわかっているが、これにバイオリーチングを併用しようとする場合は、銀による阻害のため鉄酸化細菌の生育速度および鉄酸化速度能力が低下し、両者の利点を生かしながら効率よく銅を浸出することが難しいという問題がある。本発明の課題は上記のような事情に鑑み、鉄酸化細菌および銀を添加した硫酸溶液を用いる硫化銅鉱からの銅の浸出の際に、鉄酸化細菌の生育および鉄酸化能力を低下させることなく銅を浸出させる方法を提供することにある。本発明者らは、上記課題を解決すべく鋭意研究を重ねた結果、硫化銅鉱、とりわけ黄銅鉱を含む硫化銅鉱からの鉄酸化細菌および銀を添加した硫酸溶液を用いる銅の浸出の際に、リグニンスルホン酸、その塩、縮合型タンニン類等のフェノール性化合物を適量添加することにより、銅の浸出速度が向上することを見出した。本発明はかかる知見により完成されたものである。すなわち、本発明は以下の発明を包含する。1鉄酸化細菌、フェノール性化合物及び銀を添加した硫酸溶液を浸出液として用いて硫化銅鉱から銅を浸出する方法。2硫酸溶液には更に硫黄酸化細菌が添加されている1に記載の方法。3硫化銅鉱が、黄銅鉱を含有する硫化銅鉱石もしくは精鉱である1又は2に記載の方法。4フェノール性化合物がリグニンスルホン酸、その塩、縮合型タンエン類からなる群から選ばれる一種以上の化合物である1~3の何れかに記載の方法。5前記浸出液中のフェノール性化合物の総濃度が1~100mg/Lである1~4の何れかに記載の方法。6前記浸出液中の銀の濃度が1~50mg/Lである1~5の何れかに記載の方法。7フェノール性化合物としてリグニンスルホン酸カルシウムが添加される1~6の何れかに記載の方法。8フェノール性化合物としてワットルタンニン及び/又はケブラチョタンニンが添加される1~7の何れかに記載の方法。本発明の方法によれば、1黄銅鉱を含む硫化銅鉱から銅を常温にて効率よく浸出することができる。2鉄酸化細菌および銀を添加した硫酸溶液を用いる硫化銅鉱からの銅の浸出の際に、フェノール性化合物を添加し、鉄酸化細菌などバクテリアの生育を促進することで、酸化剤となる鉄IIIイオンの生産速度を高め、硫化銅鉱浸出の触媒となる銀との相乗効果により銅の浸出速度を向上させることができる。本発明では、鉄酸化細菌および銀を添加した硫酸溶液を用いて硫化銅鉱、とりわけ黄銅鉱を含む硫化銅鉱からの銅の浸出の際に、フェノール性化合物を添加することを特徴とする。硫酸溶液としては特に制限はないが、一般にはpHが0.5~4、典型的にはpHが1.0~2.5程度とすることができる。また、硫酸アンモニウム、リン酸水素二カリウム、硫酸マグネシウム、塩化カリウム、硝酸カルシウム、リン酸二水素カリウムなどの塩類の1種以上を細菌の生育を補助する理由により適宜配合してもよい。本発明の方法の典型的な対象鉱である黄銅鉱を含有する硫化銅鉱は、黄銅鉱を主体とする硫化銅鉱であっても、黄銅鉱を一部に含有する硫化銅鉱であってもいずれでもよく、その合有量は特に限定はされないが、本発明の方法による銅浸出効果が十分に得られる点で、黄銅鉱を主成分とする硫化銅鉱もしくは精鉱であることが好ましい。本発明の方法による黄銅鉱の溶解浸出は、下記式1と式2に示す銀による一連の触媒反応によって進行すると考えられる。[化1]CuFeS24Ag→Cu2Fe22Ag2S式1[化2]Ag2S2Fe3→2AgS2Fe2式2式1と式2に示す触媒反応を速やかに進めるには浸出液中の銀濃度が1~200mg/L、好ましくは5~150mg/L、より好ましくは10~100mg/Lとなるように銀を添加することが望ましい。銀の添加に際して、その形態は硝酸銀、塩化銀あるいは硫化銀などの塩の形態として添加することができる。銀は粉末状や顆粒状などの固体状態で添加しても、溶液にして添加してもよいが、取り扱いの面から硝酸銀溶液が望ましい。式1と式2の両辺の和を取ると銀成分は消去され式3となる。この時、式3からわかる通り銀による触媒反応の最終的な電子受容体は鉄IIIイオンであり、この鉄IIIイオンは式4に示す通り浸出液中の鉄IIイオンが鉄酸化細菌によって酸化されることで生産される。即ち、銀を触媒としたバイオリーチングにおいては黄銅鉱からの銅の浸出速度は式4に示す鉄IIIイオンの生産反応によって律速される。[化3]CuFeS24Fe3→Cu25Fe22S式3[化4]4Fe24HO2→4Fe32H2O式4いいかえれば、本反応を促進させるためには、鉄酸化細菌による鉄酸化反応が阻害なく進む、もしくは促進されることが重要となる。そのためには本反応には鉄酸化細菌の存在が不可欠である。なお、式3で示すとおり、黄銅鉱の酸化により元素硫黄が生成するが、それを酸化する硫黄酸化細菌が存在しても構わず、硫黄酸化細菌により浸出を促進する場合もある。上記鉄酸化細菌については、硫酸酸性条件下において鉄酸化能力があれば問題なく、自然界に一般に存在する鉄酸化細菌を用いることができる。これら鉄酸化細菌としては、Acidithiobacillusferrooxidansや、Leptospirillumferrooxidans、Leptospirillumferriphilumなどが一般的に知られており、これら細菌を、自然界にいるものを分離せず鉄イオンを含む液体で選択的に増殖させたり、自然界から分離した微生物を栄養源など添加して人為的に培養し添加したりして使用することもできる。硫黄酸化細菌についても同様であり、自然界に一般に存在する鉄酸化細菌を用いることができる。硫黄酸化細菌としては、水系や土壌において硫黄を酸化し、硫酸を産生させる能力を有する菌であれば特に限定されないが、例えば、Acidithiobacillusthiooxidansなどを用いることができる。銀を含む硫酸溶液を用いた硫化銅鉱の浸出において、適度なフェノール性化合物を添加することで鉄酸化細菌の生育が促進され、式4に示す鉄酸化細菌による鉄IIIイオンの生産反応の速度を向上させることができる。その結果、黄銅鉱からの速やかな銅の浸出が可能となる。上述のフェノール性化合物としては、限定的ではないが、リグニンスルホン酸、フミン酸、ニトロフミン酸、没食子酸、クロロゲン酸、エチル3,4-ジヒドロキシケイ皮酸、シリンギン酸、フェルラ酸、バニラ酸、アスコルビン酸、6,7-ジヒドロキシ-2-ナフタレンスルホン酸、これらの塩、リグニン、タンニン、カテキン、ウルシオール、ヘスペリジン、ヒノキチオール、ピロカテコール、ハイドロキノン、t-ブチルハイドロキノン、フェニルハイドロキノン、トリメチルハイドロキノン、ピロガロール、ラウリルガレート、オクチルガレート、バニリン、o-バニリン、バニリルアルコール、1,2-ジヒドロキシナフタレン、2,3-ジヒドロキシナフタレン、アンスラロビン、アリザリン、キニザリン、o-アミノフェノール、およびp-アミノフェノールが挙げられる。中でも、リグニンスルホン酸、その塩、および縮合型タンニン類が好ましく用いられる。上記化合物は単独で添加してもよく、2種以上を組み合わせて添加してもよい。本発明に用いられるリグニンスルホン酸およびその塩は、スルホン基カルボキシル基フェノール性水酸基等の官能基を有する化合物で、例えばリグニンスルホン酸カルシウムであってもよい。具体的には、キシダ化学社製、日本製紙ケミカル社製などの商品として市販されているものを使用することができる。縮合型タンニン類は、ミモザ、柿、ケブラチョなどの植物から得ることができる。具体的には、富士化学工業などから商品として市販されている、タンニン分を50.0質量以上UV法含むワットルタンニンやタンニン分を60.0質量以上UV法を含むケブラチョタンニンなどを使用することができる。検討の結果、フェノール性化合物の添加量が過小の場合には銀による硫化銅鉱からの銅浸出促進効果が小さい一方で、フェノール性化合物を過剰に添加すると、銀による硫化銅鉱からの銅浸出促進効果が打ち消されることもわかった。すなわち、浸出液中におけるフェノール性化合物の濃度には高い銅浸出促進効果を得るための適切な範囲が存在し、1~100mg/Lが望ましく、5~20mg/Lがより望ましい。100mg/Lを超える濃度でフェノール性化合物を添加すると銅浸出促進効果が顕著に低下する。また、浸出時の温度は自然に存在する鉄酸化細菌が生育可能である20~80°Cであればよいが、経済的である中温性鉄酸化細菌が高活性となるという理由により20~40°Cが望ましい。以下、実施例により本発明をさらに具体的に説明する。但し、本発明はこれらに限定されるものではない。実施例1リグニンスルホン酸カルシウムによる銅浸出促進効果対象鉱として、黄銅鉱を主成分とするカンデラリア産の銅精鉱を用いた。この品位はCu:30mass、Fe:28mass、S:32massであった。上記精鉱3gを硫酸でpH1.8に調整した浸出液硫酸アンモニウム3g/L、リン酸水素カリウム0.5g/L、硫酸マグネシウム七水和物0.5g/L、塩化カリウム0.1g/Lを含む300mLに混合し、500mL容量の坂ロフラスコに注いだ。上記フラスコ内の浸出液に、硝酸銀、バクテリア鉄酸化細菌および硫黄酸化細菌、リグニンスルホン酸カルシウムキンダ化学製をそれぞれ以下に示す濃度で添加又は無添加して浸出液A~Cとし、各浸出液を30°Cで緩やかに振とうして銅精鉱から銅を浸出させた。ここで鉄酸化細菌としてはAcidithiobacillusferrooxldanssp.FTH6B林NITEBP-780、硫黄酸化細菌としてはAcidithiobaclllusthiooxidanssp.TTH19ANITEBP-164株を用い、添加する場合、菌濃度がそれぞれ107cells/mLとなるように添加した。浸出液A硝酸銀:10mg/L銀濃度としてバクテリア:添加ありリグニンスルホン酸カルシウム:添加なし浸出液B硝酸銀:10mg/L銀濃度としてバクテリア:添加ありリグニンスルホン酸カルシウム:10mg/L浸出液C硝酸銀:10mg/L銀濃度としてバクテリア:添加ありリグニンスルホン酸カルシウム:100mg/L浸出液A~Cについて上澄みの銅濃度の経時変化をICP発光分光分析装置ICP-AESで測定した。銅濃度を浸出率に換算した結果を図1に示す。この結果から、リグニンスルホン酸カルシウムを10~100mg/L添加することで無添加の場合に比べると銅の浸出が促進されることが確認された。これはリグニンスルホン酸カルシウムの添加によって鉄酸化細菌の生育が促進され、酸化剤である鉄IIIイオンの生産速度が向上したためであると考えられる。しかし、漫出液BとCの結果を比べると、リグニンスルホン酸カルシウムを100mg/L添加した場合は10mg/L添加した場合より銅の浸出率が低い。このことからリグニンスルホン酸カルシウムの過剰添加は浸出促進を阻害し始めることがわかる。実施例2縮合型タンニン酸による銅浸出促進効果実施例1に記載のフラスコ内の浸出液に、硝酸銀、バクテリア鉄酸化細菌および硫黄酸化細菌、縮合型タンニン類富士化学工業製ワットルタンニン又はケブラチョタンニンをそれぞれ以下に示す濃度で添加又は無添加して硝酸銀をそれぞれ以下に示す濃度で添加又は無添加して漫出液D~Gとし、各浸出液を30°Cで緩やかに振とうして銅精鉱から銅を浸出させた。鉄酸化細菌および硫黄酸化細菌は実施例1と同様の菌株を使用し、添加量についても実施例1と同様である。浸出液D硝酸銀:10mg/L銀濃度としてバクテリア:添加あり縮合型タンニン類:添加なし浸出液E硝酸銀:10mg/L銀濃度としてバクテリア:添加ありワットルタンニン:10mg/L漫出液F硝酸銀:10mg/L銀濃度としてバクテリア:添加ありケブラチョタンエン:10mg/L漫出液G硝酸銀:10mg/L銀濃度としてバクテリア:添加ありワットルタンニン:100mg/L浸出液D~Gについて上澄みの銅濃度の経時変化をICP-AESで測定した。銅濃度を浸出率に換算した結果を図2に示す。浸出液D~Gの結果から、ワットルタンニンを10~100mg/L、ケブラチョタンニンを10mg/L添加することで無添加の場合に比べて銅の浸出が促進されることが確認された。これは縮合型タンニンの添加によって鉄酸化細菌の生育が促進され、酸化剤である鉄IIIイオンの生産速度が向上したためであると考えられる。実施例3銀濃度の影響実施例1に記載のフラスコ内の浸出液に、硝酸銀、バクテリア鉄酸化細菌および硫黄酸化細菌、リグニンスルホン酸カルシウムをそれぞれ以下に示す濃度で添加又は無添加して硝酸銀と硫酸鉄IIIをそれぞれ以下に示す濃度で添加又は無添加して浸出液H~Jとし、各浸出液を30°Cで緩やかに振とうして銅精鉱から銅を浸出させた。鉄酸化細菌および硫黄酸化細菌は実施例1と同様の菌株を使用し、添加量についても実施例1と同様である。浸出液H硝酸銀:0mg/L銀濃度としてバクテリア:添加あり硫酸鉄III:6g/Lリグニンスルホン酸カルシウム:10mg/L浸出液I硝酸銀:10mg/L銀濃度としてバクテリア:添加あり硫酸鉄III:6g/Lリグニンスルホン酸カルシウム:10mg/L浸出液J硝酸銀:100mg/L銀濃度としてバクテリア:添加あり硫酸鉄III:6g/Lリグニンスルホン酸カルシウム:10mg/L浸出液H~Jについて上澄みの銅濃度の経時変化をICP-AESで測定した。銅濃度を浸出率に換算した結果を図3に示す。銀の添加量は10mg/L以上であれば銅の浸出速度に大きな差はないことが確認された。このことから、リグニンスルホン酸カルシウム濃度が10mg/Lの場合、銀濃度100mg/Lまでの範囲では銀による鉄酸化細菌の鉄酸化能の阻害は起こらないものと考えられる。また浸出液Hの結果から、浸出液中に銀が含まれない場合には銅はほとんど浸出されないことも確認された。実施例4バクテリア添加の有無による影響実施例1に記載のフラスコ内の浸出液に、硝酸銀、バクテリア鉄酸化細菌および硫黄酸化細菌、タンニン酸をそれぞれ以下に示す濃度で添加して浸出液K、L、Mとし、各浸出液を30°Cで緩やかに振とうして銅精鉱から銅を浸出させた。鉄酸化細菌および硫黄酸化細菌は実施例1と同様の菌株を使用し、添加量についても実施例1と同様である。浸出液K硝酸銀:10mg/L銀濃度としてバクテリア:鉄酸化細菌および硫黄酸化細菌を添加ワットルタンニン:100mg/L浸出液L硝酸銀:10mg/L銀濃度としてバクテリア:鉄酸化細菌のみを添加ワットルタンニン:100mg/L浸出液M硝酸銀:10mg/L銀濃度としてバクテリア:添加なしワットルタンニン:100mg/L浸出液K~Mについて上澄みの銅濃度の経時変化をICP-AESで測定した。銅濃度を浸出率に拠算した結果を図4に示す。浸出液K~Mの結果の比較より、細菌の添加がない場合は銅がほとんど浸出されないことが確認された。これは、鉄酸化細菌が系内に存在しない場合には鉄IIIイオンがほとんど生産されないためである。また、漫出液Kおよび浸出液Lの結果の比較より、鉄酸化菌のみより鉄酸化菌と硫黄酸化菌を混合した場合のほうが、浸出が促進され高い浸出率となっていることが確認された。バクテリアを添加した浸出液Kおよび浸出液Lでは、菌濃度が最大109Cells/mLとなった。"